"芳香族液晶ポリエステルを得るための合成反応において、重合反応中の反応混合物の流動温度が目標の流動温度に達するまでに要する時間を、下記式Iを用いて決定することを特徴とする、芳香族液晶ポリエステルの合成反応における反応時間の決定方法:ここで、t:重合開始からFTgに達するまでの時間分k:速度定数分1FTg:目標とするFT°Cp:重合開始からの経過時間分FTm:当該反応系における最大のFT°CFTp:重合開始からp分後における反応混合物のFT°Cを示し、速度定数kは、以下の式IIで求められる値であり:ここで、p1、p2:それぞれ重合開始からの経過時間分であり、p1の方がp2よりも重合開始時に近い時間FTp1:p1におけるFT°CFTp2:p2におけるFT°Cを示す。前記p1とp2とが、5分以上の間隔を有する、請求項1に記載の方法。請求項1または2に記載の決定方法によって決定された時間を適用する、芳香族液晶ポリエステルの製造方法。本発明の課題は、芳香族液晶ポリエステルの合成反応において、所望のFTに達するまでの反応時間を、ほとんど誤差なく決定し得る反応時間の決定方法を提供することである。本発明者らは、上記課題を解決するべく鋭意検討を行った結果、以下の構成からなる解決手段を見出し、本発明を完成するに至った。1芳香族液晶ポリエステルを得るための合成反応において、重合反応中の反応混合物の流動温度が目標の流動温度に達するまでに要する時間を、下記式Iを用いて決定することを特徴とする、芳香族液晶ポリエステルの合成反応における反応時間の決定方法:ここで、t:重合開始からFTgに達するまでの時間分k:速度定数分1FTg:目標とするFT°Cp:重合開始からの経過時間分FTm:当該反応系における最大のFT°CFTp:重合開始からp分後における反応混合物のFT°Cを示し、速度定数kは、以下の式IIで求められる値であり:ここで、p1、p2:それぞれ重合開始からの経過時間分であり、p1の方がp2よりも重合開始時に近い時間FTp1:p1におけるFT°CFTp2:p2におけるFT°Cを示す。2前記p1とp2とが5分以上の間隔を有する、1に記載の方法。3上記1または2に記載の決定方法によって決定された時間を適用する、芳香族液晶ポリエステルの製造方法。本発明によれば、芳香族液晶ポリエステルの合成反応において、所望のFTに達するまでの時間を、ほとんど誤差なく決定し得る。そのため、本発明の方法により決定された反応時間にプレ重合を終了することとすれば、芳香族液晶ポリエステルを製造する際に、高粘度となって抜き出しにくくなることがなくなり、作業性が格段に向上する。さらに、プレ重合後の反応物を固相重合して得られる芳香族液晶ポリエステルは、ロット毎の品質の誤差もほとんどなく、品質が安定した芳香族液晶ポリエステルを得ることができる。本発明の方法は、芳香族ポリエステルの合成反応における反応時間を決定する方法である。芳香族ポリエステルの合成反応は、例えば、ジオールおよびジカルボン酸を原料モノマーとしたり、ヒドロキシカルボン酸を原料モノマーとしたりして、これをアセチル化した後、昇温することにより重合させる反応である。ジオールとしては、分子内に少なくとも1個の芳香環を有するものであれば、特に限定されず、例えば、4,4’-ビフェノール、ハイドロキノンなどが挙げられる。ジカルボン酸としては、分子内に少なくとも1個の芳香環を有するものであれば、特に限定されず、例えば、テレフタル酸、イソフタル酸、2,6-ナフタレンジカルボン酸などが挙げられる。さらに、原料モノマーとして、上記のようにヒドロキシカルボン酸を用いてもよい。ヒドロキシカルボン酸としては、分子内に少なくとも1個の芳香環を有するものであれば、特に限定されず、例えば、p-ヒドロキシ安息香酸、2-ヒドロキシ-6-ナフトエ酸などが挙げられる。これらの原料モノマーはアセチル化されて使用される。アセチル化は、例えば、無水酢酸などと原料モノマーとを反応させることによって行われる。次いで、アセチル化された原料モノマーを所望の反応温度まで昇温し、原料モノマーの重合が開始される。昇温速度は、通常0.5~1.5°C/分であり、反応温度は、通常260~320°Cであり、反応時間は、通常30~120分である。本発明は、かかる芳香族液晶ポリエステルの合成反応において、下記式1を用いて、所望の流動温度に達するまでに要する時間を決定する方法である。芳香族液晶ポリエステルは、一般的に溶媒に溶解しにくく、一般的なゲルパーミエーションクロマトグラフィーGPCなどにより重量平均分子量など分子量を求めるのは困難である。そこで、芳香族液晶ポリエステルでは、分子量、すなわち重合度の目安として、流動温度が一般に用いられる。流動温度FTは、溶融流動性を表す指標であり、4°C/分の昇温速度で加熱溶融したサンプル樹脂約2gを、100kg/cm2の荷重下で内径1mm、長さ10mmのノズルから押し出した時に、溶融粘度が48000ポイズ4800Pasに相当を示す温度°Cとして、例えば、毛細管式レオメーター株島津製作所製、高化式フローテスターCFT500型などを用いて測定される。FTが高い場合、測定された樹脂が高温にならないと流動性を有さないことを示しており、比較的重合度が高く、高分子量であることを示している。一方、FTが低い場合、測定された樹脂が低温でも流動性を有することを示しており、比較的重合度が低く、低分子量であることを示している。式I中のFTgは、目標とするFTを示しており、所望の芳香族液晶ポリエステルを得るために、適宜設定される。例えば、a°CのFTを有する芳香族液晶ポリエステルを得る場合、FTgの値はaとすればよい。式I中のFTmは、反応系における最大のFTを示す。芳香族液晶ポリエステルの合成反応において、通常、反応が進むにつれてFTは高くなるが、反応系内で重合が完全に終了すると、その後のFTは一定の値になる。反応系における最大のFTとは、このように重合反応が完全に終了した時点におけるFTを意味する。FTmは、芳香族液晶ポリエステルの組成や反応条件が同じであれば、定数である。したがって、同じ反応を繰り返し行なう場合は、一度FTmを測定すればよい。また、例えば反応を行う前に、実際の原料を用いて実験室レベルで合成して予めFTmを測定してもよい。式I中のFTpは、重合開始からp分後におけるFTを示す。芳香族液晶ポリエステルの合成反応は、通常原料モノマーをアセチル化した後、昇温し、目的の反応温度とすることにより開始され、以後、その温度を保持することにより進行する。目的の重合温度に達した時点が重合開始となる。p分後は、重合開始から重合反応が完全に終了するまでの間であれば、重合開始から何分後であっても差し支えない。FTpの測定は、重合開始からあまり時間の経たないうちに行うのが好ましい。重合開始から遅い時間にサンプリングを行うと、例えば、FTpの測定中に上記の目標とするFTFTgを看過して、抜き出すタイミングを逸するおそれがある。式I中の速度定数kは、下記式IIによって求められる。式IIのp1およびp2は、それぞれ重合開始からの経過時間分であり、p1の方がp2よりも重合開始時に近い時間であるp1<p2。上記重合開始からp分後の説明と同様、重合開始から重合反応が完全に終了するまでの間であれば、重合開始から何分後であっても差し支えない。さらに、p1およびp2は、好ましくは5分以上p2-p1≧5、より好ましくは10分以上p2-p1≧10、さらに好ましくは20分以上p2-p1≧20の間隔を空けて設定される。p1およびp2との間隔が短すぎる場合、FTの測定誤差の影響を受けやすくなる可能性がある。なお、p1およびp2は、上記のpと異なる値でもよく、p1およびp2のいずれか一方がpと同じ値であってもよい。p1およびp2のいずれか一方がpと共通する場合、サンプリングしてFTを測定する工程が少なくなるため好ましい。式IIのFTp1およびFTp2は、それぞれ重合開始からp1分後およびp2分後におけるFTを示す。なお、FTの説明は上述の通りである。なお、式IIによって求められるkは、芳香族液晶ポリエステルの組成や反応条件、例えば反応温度、反応圧力などが同じであれば、定数である。このように、本発明は簡便な手順で、芳香族液晶ポリエステルの合成反応において、所望のFTに達するまでに要する時間を決定することができ、芳香族液晶ポリエステルを製造する際の作業性が格段に向上し、また得られる芳香族液晶ポリエステルの品質も安定する。なお、本発明の対象となる芳香族液晶ポリエステルは、特に限定されず、一般的な芳香族液晶ポリエステルであれば、適用可能である。さらに、式Iを変形して得られる式IIIを用いることによって、合成反応中のある時間tにおけるFTを求めることも可能である。以下、実施例および比較例を挙げて本発明を具体的に説明するが、本発明はこれらの実施例に限定されるものではない。p-ヒドロキシ安息香酸と2-ヒドロキシ-6-ナフトエ酸との重合物の合成を例に、FTと反応時間との関係を検証した。実施例1:1バッチ目<速度定数kの算出>原料モノマーとして、71molのp-ヒドロキシ安息香酸POBおよび29molの2-ヒドロキシ-6-ナフトエ酸BONを用いた。POBおよびBONのそれぞれを、無水酢酸でアセチル化して、p-アセトキシ安息香酸Ac-POBおよび2-アセトキシ-6-ナフトエ酸Ac-BONを得た。次いで、原料モノマー溶液を275°Cまで昇温し、275°Cに達した時点重合開始でこの温度を保持して重合した。この重合中に、重合開始から20分後および40分後にサンプリングを行い、それぞれのサンプリング時のFTFT20およびFT40を測定した。FT20の値は192.6であり、FT40の値は206.0であった。なお、FTの測定方法は上述の通りであり、毛細管式レオメーター株島津製作所製、高化式フローテスターCFT500型を用いて測定した。重合開始から150分後に得られた重合物のFTを、この反応系における最大のFTFTmとして用い、その値は252であった。得られたこれらのFT値を式IIに適用して、速度定数kを算出したところ、kの値は1.28×102となった。<重合反応におけるFT挙動の検証>速度定数kを算出する際に行ったAc-POBとAc-BONとの重合反応において、上記式IIIを用いてFT挙動を検証した。なお、式IIIのFTpは、FT20の値を用いた。275°Cに達した時点重合開始から、20分後t=20、40分後t=40、60分後t=60および90分後t=90にサンプリングを行い、それぞれのFTを測定した実測値。また、式IIIを用いて、tが20、40、60および90の場合のFTを算出した予測値。結果を表1および図1に示す。実施例2:2バッチ目実施例1で用いたPOBおよびBONとは異なるロットのPOBおよびBONを用いて、280°Cで重合反応を行ったこと以外は、実施例1と同様に20分後t=20、40分後t=40、60分後t=60、70分後t=70および85分後t=85にサンプリングを行い、それぞれのFTを測定した実測値。また、式IIIを用いて、tが20、40、60、70および85の場合のFTを算出した予測値。結果を表1および図2に示す。なお、速度定数kの値は、t=20および40のFT値を式IIに適用して算出したところ、2.50×102であった。実施例3:3バッチ目実施例1および2で用いたPOBおよびBONとは異なるロットのPOBおよびBONを用いて、285°Cで重合反応を行ったこと以外は、実施例1と同様に20分後t=20、40分後t=40、60分後t=60および90分後t=90にサンプリングを行い、それぞれのFTを測定した実測値。また、式IIIを用いて、tが20、40、60および90の場合のFTを算出した予測値。結果を表1および図3に示す。なお、速度定数kの値は、t=20および40のFT値を式IIに適用して算出したところ、2.87×102であった。表1および図1~3に示すように、実施例1~3のいずれのバッチも、実測値と予測値とは近似しており、ほとんど誤差がないとこがわかる。なお、実施例1~3では、式IIIを用いて、特定の時間tにおけるFTを算出したが、例えば、実施例1の60分後におけるFT値約218を目標とするFT値FTgとすると、上記式Iを用いて、FTが約218°Cとなるのは、約60分後であることが算出される。"